(57)【要約】      （修正有）【課題】低温下においても、高い反応速度で、高収率且つ高選択的にフラン化合物からテトラヒドロフラン化合物を製造することが可能な製造方法の提供。【解決手段】パラジウム化合物と、構成元素として周期表第５族〜９族に属する金属の少なくとも１種を有する金属化合物と、を混合し還元処理して得た触媒の存在下、特定の置換基を有するフラン化合物と水素とを接触させて、一般式（２）のテトラヒドロフラン化合物を得る工程を有する、テトラヒドロフラン化合物の製造方法。2014047149.tif 000019［式（２）中、Ｒ１ｂは水素原子、炭素原子数１〜５のアルキル基又はヒドロキシメチル基を、Ｒ２及びＲ３は、それぞれ独立に水素原子又は炭素原子数１〜５のアルキル基を示す。］【選択図】なし【特許請求の範囲】
【請求項１】
パラジウム化合物と、構成元素として周期表第５族〜９族に属する金属の少なくとも１種を有する金属化合物と、を混合し還元処理して得た触媒の存在下、一般式（１）のフラン化合物と水素とを接触させて、一般式（２）のテトラヒドロフラン化合物を得る工程を有する、テトラヒドロフラン化合物の製造方法。
【化１】
2014047149.tif 000013
（式中、Ｒはホルミル基又はヒドロキシメチル基を示し、Ｒ１ａは、水素原子、炭素原子数１〜５のアルキル基、ホルミル基又はヒドロキシメチル基を示し、Ｒ２及びＲ３は、それぞれ独立に水素原子又は炭素原子数１〜５のアルキル基を示す。隣接する炭素に結合しているＲ１ａ及びＲ２並びにＲ２及びＲ３は、それぞれ互いに結合して環を形成していてもよい。）
【化２】
2014047149.tif 000014
（式中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。隣接する炭素に結合しているＲ１ｂ及びＲ２並びにＲ２及びＲ３は、それぞれ互いに結合して環を形成していてもよい。）
【請求項２】
前記工程において、前記フラン化合物と水素とを、０〜５０℃の温度範囲で接触させて、前記テトラヒドロフラン化合物を得る、請求項１に記載のテトラヒドロフラン化合物の製造方法。
【請求項３】
パラジウムを含む触媒の存在下、一般式（１）のフラン化合物と水素とを１０℃未満の温度範囲で接触させて、一般式（２）のテトラヒドロフラン化合物を得る工程を有する、テトラヒドロフラン化合物の製造方法。
【化３】
2014047149.tif 000015
（式中、Ｒはホルミル基又はヒドロキシメチル基を示し、Ｒ１ａは、水素原子、炭素原子数１〜５のアルキル基、ホルミル基又はヒドロキシメチル基を示し、Ｒ２及びＲ３は、それぞれ独立に水素原子又は炭素原子数１〜５のアルキル基を示す。隣接する炭素に結合しているＲ１ａ及びＲ２並びにＲ２及びＲ３は、それぞれ互いに結合して環を形成していてもよい。）
【化４】
2014047149.tif 000016
（式中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。隣接する炭素に結合しているＲ１ｂ及びＲ２並びにＲ２及びＲ３は、それぞれ互いに結合して環を形成していてもよい。）
【請求項４】
前記触媒はパラジウム化合物を還元処理して得られたものである、請求項３に記載のテトラヒドロフラン化合物の製造方法。
【請求項５】
前記フラン化合物が、フルフラール、５−メチルフルフラール、５−ヒドロキシメチルフルフラール、及び５−ホルミルフルフラールからなる群より選ばれる少なくとも一種を含む、請求項１〜４のいずれか一項に記載のテトラヒドロフラン化合物の製造方法。
【請求項６】
前記触媒が、（Ａ）担体及び該担体に担持されたパラジウム、又は、（Ｂ）担体並びに該担体に担持されたパラジウム及び周期表第５族〜９族に属する金属、を有する、請求項１〜５のいずれか一項に記載のテトラヒドロフラン化合物の製造方法。
【請求項７】
前記担体が炭素、アルミナ、シリカ−アルミナ、ゼオライト及びシリカからなる群から選ばれる少なくとも一種を含む、請求項６に記載のテトラヒドロフラン化合物の製造方法。
【請求項８】
一般式（２）で表されるテトラヒドロフラン化合物合成用の水素化触媒の製造方法であって、
パラジウム化合物と、構成元素として周期表第５族〜９族に属する金属の少なくとも１種を有する金属化合物と、を混合して還元処理し、パラジウムと前記金属とを有する水素化触媒を得る工程と、を有する、水素化触媒の製造方法。
【化５】
2014047149.tif 000017
（式中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。隣接する炭素に結合しているＲ１ｂ及びＲ２並びにＲ２及びＲ３は、それぞれ互いに結合して環を形成していてもよい。）
【請求項９】
一般式（２）で表されるテトラヒドロフラン化合物合成用の水素化触媒であって、
パラジウム化合物と、構成元素として周期表第５族〜９族に属する金属の少なくとも１種を有する金属化合物と、を混合し還元処理して得られる、パラジウムと前記金属とを有する水素化触媒。
【化６】
2014047149.tif 000018
（式中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。隣接する炭素に結合しているＲ１ｂ及びＲ２並びにＲ２及びＲ３は、それぞれ互いに結合して環を形成していてもよい。）
【発明の詳細な説明】
【技術分野】
【０００１】
本発明は、テトラヒドロフラン化合物の製造方法、並びの該製造方法に用いられる水素化触媒及びその製造方法に関する。
【背景技術】
【０００２】
フラン化合物の誘導体であるテトラヒドロフラン化合物のうち、ヒドロキシメチル基を有する化合物は、例えば、ポリエステル、ポリカーボネート及びポリウレタン等のポリマー原料、並びに、樹脂添加剤、医農薬中間体原料及び各種溶剤等として有用な化合物である。
【０００３】
このようなテトラヒドロフラン化合物は、例えば、水素化触媒を用いて、ホルミル基又はヒドロキシメチル基を有するフラン化合物を水素還元することによって生成する。このような反応に用いられる水素化触媒としては、ラネーニッケル触媒（例えば、非特許文献１参照）、又は活性炭にパラジウムを担持させたパラジウム触媒（例えば、非特許文献２及び３参照）が知られている。
【先行技術文献】
【非特許文献】
【０００４】
【非特許文献１】Ｊ．Ａｍ．Ｃｈｅｍ．Ｓｏｃ．，１９５５，７７，ｐ．３９３〜３９６
【非特許文献２】Ｏｒｇａｎｉｃ  Ｐｒｏｃｅｓｓ  Ｒｅｓｅａｒｃｈ  ＆  Ｄｅｖｅｌｏｐｍｅｎｔ，２０１０，１４，ｐ．４５０〜４８５
【非特許文献３】Ｃａｔａｌｙｓｉｓ  Ｃｏｍｍｕｎｉｃａｔｉｏｎｓ、１２（２０１０）、ｐ．１５４−１５６
【発明の概要】
【発明が解決しようとする課題】
【０００５】
しかしながら、従来の水素化触媒を用いた合成方法では、反応条件を高温高圧としたり、水素化触媒や有機溶媒を大量に用いたりする必要があった。すなわち、従来の水素化触媒では、反応が十分に進行し難い状況にあった。また、Ｐｄ−Ｎｉ／ＳｉＯ２系触媒においては反応途中で反応液中にＮｉが溶出し、触媒寿命が短くなるという問題があった。さらに、反応を促進させるために、反応系に酢酸を使用しなければならないという問題もあった。これに加えて、従来の水素化触媒では、下記反応式に示すように、フラン化合物のフラン環内の二重結合及びフラン化合物におけるホルミル基が完全に還元されずに、不完全還元体が生じて中間生成物として蓄積してしまい、それによって重合物が生成し易いという問題があった。なお、下記反応式では、５−ヒドロキシメチル−２−ホルミルフランを出発原料とした反応を例示しているが、その際の不完全還元（中間生成物）としては、５−ヒドロキシメチル−２−ホルミルフラン（Ａ）、２，５−ジヒドロキシメチルテトラヒドロフラン（Ｂ）が生じる。
【０００６】
【化１】
2014047149.tif 000002
【０００７】
このため、上述の問題点を解消して、フラン化合物からテトラヒドロフラン化合物を工業的に量産することが可能な製造技術を確立することが求められている。
【０００８】
本発明は、上記事情に鑑みてなされたものであり、低温下においても、高い反応速度で、高収率且つ高選択的にフラン化合物からテトラヒドロフラン化合物を製造することが可能な製造方法を提供することを目的とする。また、低温下においても、高い反応速度で、高収率且つ高選択的にテトラヒドロフラン化合物を製造することが可能な水素化触媒及びその製造方法を提供することを目的とする。
【課題を解決するための手段】
【０００９】
本発明者らは、上記課題を解決すべく、種々の水素化触媒を調製して、反応性を検討した。その結果、パラジウム化合物と所定の金属元素を有する金属化合物とを組み合わせて用いることによって上記課題を解決できることを見出した。すなわち、本発明は、パラジウム化合物と、構成元素として周期表第５族〜９族に属する金属の少なくとも１種を有する金属化合物と、を混合し還元処理して得た触媒の存在下、一般式（１）のフラン化合物と水素とを接触させて、一般式（２）のテトラヒドロフラン化合物を得る工程を有する、テトラヒドロフラン化合物の製造方法を提供する。
【００１０】
【化２】
2014047149.tif 000003
【００１１】
式（１）中、Ｒはホルミル基又はヒドロキシメチル基を示し、Ｒ１ａは、水素原子、炭素原子数１〜５のアルキル基、ホルミル基又はヒドロキシメチル基を示し、Ｒ２及びＲ３は、それぞれ独立に水素原子又は炭素原子数１〜５のアルキル基を示す。隣接する炭素に結合しているＲ１ａ及びＲ２並びにＲ２及びＲ３は、それぞれ互いに結合して環を形成していてもよい。
【００１２】
【化３】
2014047149.tif 000004
【００１３】
式（２）中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。隣接する炭素に結合しているＲ１ｂ及びＲ２並びにＲ２及びＲ３は、それぞれ互いに結合して環を形成していてもよい。
【００１４】
上記本発明のテトラヒドロフラン化合物の製造方法では、パラジウム化合物と所定の金属を有する金属化合物を混合し還元処理して得られた水素化触媒を用いていることから、フラン化合物の不完全な還元による副生物の生成が抑制されて、高収率且つ高選択的に目的生成物である一般式（２）で表されるテトラヒドロフラン化合物を得ることができる。この触媒を用いれば、低温下においても、高い反応速度で、テトラヒドロフラン化合物を生成させることができる。したがって、製造設備の複雑化を回避しつつ歩留まりを高くすることができる。このようなことから、本発明のテトラヒドロフラン化合物の製造方法は、工業スケールでの生産に好適に適用することができる。一般式（２）のようにヒドロキシメチル基を有するテトラヒドロフラン化合物は、例えば、ポリエステル、ポリカーボネート及びポリウレタン等のポリマー原料、並びに、樹脂添加剤、医農薬中間体原料及び各種溶剤等として有用である。
【００１５】
本発明のテトラヒドロフラン化合物の製造方法は、上記工程において、一般式（１）のフラン化合物と水素とを、０〜５０℃の温度範囲で接触させて、一般式（２）で表されるテトラヒドロフラン化合物を得ることが好ましい。このように低温で合成を行うことによって、ハンドリングが一層容易となり、工業スケールでの生産に一層適したものとなる。
【００１６】
上述の課題は、パラジウムを含む触媒の存在下、フラン化合物を所定温度未満で水素と接触させることによっても解決することができる。すなわち、本発明は、パラジウムを含む触媒の存在下、一般式（１）のフラン化合物と水素とを１０℃未満の温度範囲で接触させて、一般式（２）で表されるテトラヒドロフラン化合物を得る工程を有する、テトラヒドロフラン化合物の製造方法を提供する。
【００１７】
上記本発明のテトラヒドロフラン化合物の製造方法では、パラジウムを含む触媒とフラン化合物とを１０℃未満で接触させている。これによって、フラン化合物の不完全な還元による副生物の生成が抑制されて、高収率且つ高選択的に目的生成物である一般式（２）で表されるテトラヒドロフラン化合物を得ることができる。この製造方法では、低温下で、テトラヒドロフラン化合物を生成させることができる。したがって、製造設備の複雑化を回避しつつ歩留まりを高くすることができる。このようなことから、本発明のテトラヒドロフラン化合物の製造方法は、工業スケールでの生産に好適に適用することができる。上述の触媒はパラジウム化合物を還元処理して得られたものであることが好ましい。
【００１８】
本発明のテトラヒドロフラン化合物の製造方法で用いられるフラン化合物は、フルフラール、５−メチルフルフラール、５−ヒドロキシメチルフルフラール、及び５−ホルミルフルフラールからなる群より選ばれる少なくとも一種を含むことが好ましい。これによって、有用なテトラヒドロフラン化合物を一層高収率で且つ高選択的に製造することができる。
【００１９】
また、触媒は、（Ａ）担体及び該担体に担持されたパラジウム有するもの、又は、（Ｂ）担体並びに該担体に担持されたパラジウム及び周期表第５族〜９族に属する金属を有するもの、であることが好ましい。このような固体触媒は、十分に高い活性を維持しつつ取扱い性に優れる。このため、工業規模にスケールアップすることが容易であり、且つ触媒寿命を長くすることができる。また、担体は、炭素、アルミナ、シリカ−アルミナ、ゼオライト及びシリカからなる群から選ばれる少なくとも一種を含むものであることがより好ましい。このような固体触媒は、上述の特性を有しつつ、比較的低コストで製造することができ、触媒回収も容易である。このため、テトラヒドロフラン化合物の製造コストを低減することができる。
【００２０】
本発明は、別の側面において、上記一般式（２）で表されるテトラヒドロフラン化合物合成用の水素化触媒の製造方法であって、パラジウム化合物と、構成元素として周期表第５族〜９族に属する金属の少なくとも１種を有する金属化合物と、を混合して還元処理し、パラジウムと上記金属とを有する水素化触媒を得る工程と、を有する、水素化触媒の製造方法を提供する。
【００２１】
この製造方法によって得られる水素化触媒は、一般式（２）で表されるテトラヒドロフラン化合物の製造用途に適している。例えば、原料として、一般式（１）のフラン化合物を用いた場合、低温下においても、高い反応速度で、テトラヒドロフラン化合物を生成させることができる。したがって、製造設備の複雑化を回避しつつ歩留まりを高くすることができる。このようなことから、本発明の製造方法で得られる水素化触媒は、工業スケールでのテトラヒドロフラン化合物の生産に好適に使用することができる。
【００２２】
本発明は、さらに別の側面において、上記一般式（２）で表されるテトラヒドロフラン化合物合成用の水素化触媒であって、パラジウム化合物と、構成元素として周期表第５族〜９族に属する金属の少なくとも１種を有する金属化合物と、を混合し還元処理して得られる、パラジウムと上記金属とを有する水素化触媒を提供する。
【００２３】
この水素化触媒は、一般式（２）で表されるテトラヒドロフラン化合物の製造用途に適している。例えば、原料として、一般式（１）のフラン化合物を用いた場合、低温下においても、高い反応速度で、テトラヒドロフラン化合物を生成させることができる。したがって、製造設備の複雑化を回避しつつ歩留まりを高くすることができる。このようなことから、本発明の水素化触媒は、工業スケールでのテトラヒドロフラン化合物の生産に好適に使用することができる。
【発明の効果】
【００２４】
本発明によれば、低温下においても、高い反応速度で、高収率且つ高選択的にフラン化合物からテトラヒドロフラン化合物を製造することが可能な製造方法を提供することができる。また、低温下においても、高い反応速度で、高収率且つ高選択的にテトラヒドロフラン化合物を製造することが可能な水素化触媒及びその製造方法を提供することができる。
【発明を実施するための形態】
【００２５】
次に、本発明の好適な実施形態について詳細に説明する。
【００２６】
（第１実施形態）
本実施形態のテトラヒドロフラン化合物の製造方法は、パラジウム化合物と、構成元素として周期表第５族〜９族に属する金属の少なくとも１種を有する金属化合物と、を混合して混合物を調製する混合工程と、混合物を還元処理して触媒を得る還元工程と、触媒の存在下、フラン化合物と水素とを接触させて、テトラヒドロフラン化合物を得る反応工程と、を有する。以下に各工程の詳細を説明する。
【００２７】
混合工程は、触媒の原料となるパラジウム化合物と、構成元素として周期表第５族〜９族に属する金属の少なくとも１種を有する金属化合物と、を混合して混合物を調製する工程である。
【００２８】
パラジウム化合物は、構成元素としてパラジウムを有する化合物であり、例えば、塩化パラジウム、臭化パラジウム、ヨウ化パラジウム等のハロゲン化パラジウム；酢酸パラジウム、硝酸パラジウム、硫酸パラジウム等のパラジウム酸塩；酸化パラジウム等が挙げられる。これらのパラジウム化合物の一種を単独で又は二種以上を組み合わせて用いてもよい。これらのパラジウム化合物のうち、パラジウムを効率よく担体に担持させる観点、及び製造コスト低減の観点から、好ましくはハロゲン化パラジウム、より好ましくは塩化パラジウムを用いる。パラジウム化合物は、水和物又は水溶液に溶解させた状態で用いてもよい。
【００２９】
周期表第５族〜９族に属する金属（第二金属「M」ということもある）としては、例えば、バナジウム、ニオブ、タンタル、クロム、モリブデン、タングステン、マンガン、レニウム、鉄、ルテニウム、オスミウム、コバルト、ロジウム、イリジウム等が挙げられる。これらのうち、好ましくは、タングステン、モリブデン、レニウム、ルテニウム、ロジウム、イリジウムであり、より好ましくはタングステン、モリブデン、レニウムである。
【００３０】
構成元素として上述の金属を有する金属化合物の形態は特に限定されない。例えば、金属合金、金属塩、金属錯体、金属酸化物等のいずれの形態であってもよく、水和物や有機化合物の付加体であってもよい。これらのうち、触媒活性を一層向上させる観点から、金属塩及び金属錯体が好ましい。なお、これらの金属化合物は、構成元素として、周期表第５族〜９族に属する金属を二種以上有するものであってもよい。また、各種形態の金属化合物の一種を単独で又は二種以上を組み合わせて使用してもよい。
【００３１】
構成元素として周期表第５族〜９族に属する金属の少なくとも一種を有する金属化合物の具体例としては、三塩化バナジウム、酸化バナジウム、三酸化二バナジウム、二酸化バナジウム、五酸化二バナジウム、五酸化二バナジウム、三臭化バナジウム、ピロバナジン酸カリウム、テトラオキソバナジン（Ｖ）酸カリウム、トリオキソバナジン（Ｖ）酸カリウム、トリオキソバナジン（Ｖ）酸ナトリウム、ピロバナジン酸ナトリウム、トリオキソバナジン（Ｖ）酸リチウム等のバナジウム化合物；五塩化モリブデン、テトラコサオキソヘプタモリブデン（ＶＩ）酸アンモニウム、テトラオキソモリブデン（ＶＩ）酸カリウム、テトラオキソモリブデン酸カルシウム、テトラオキソモリブデン（ＶＩ）酸ナトリウム、テトラオキソモリブデン（ＶＩ）酸マグネシウム、テトラオキソモリブデン（ＶＩ）酸リチウム、二酸化モリブデン、三酸化モリブデン等のモリブデン化合物；三塩化レニウム、五塩化レニウム、テトラオキソレニウム（ＶＩＩ）酸アンモニウム、テトラオキソレニウム（ＶＩＩ）酸カリウム、テトラオキソレニウム（ＶＩＩ）酸ナトリウム、六塩化レニウム三カリウム、六塩化レニウム二カリウム、二酸化レニウム、三酸化レニウム、七酸化二レニウム等のレニウム化合物；四塩化タングステン、六塩化タングステン、五臭化タングステン、ヘンテトラコンタオキソ十二タングステン（ＶＩ）酸アンモニウム等のタングステン化合物；三塩化ルテニウム、三臭化ルテニウム、五塩化ルテニウム二アンモニウム、六塩化ルテニウム三アンモニウム、六塩化ルテニウム二カリウム、六塩化ルテニウム二ナトリウム、六臭化ルテニウム三カリウム、六臭化ルテニウム二カリウム等のルテニウム化合物；二塩化コバルト、二臭化コバルト、二ヨウ化コバルト、二フッ化コバルト、二硝酸コバルト、酸化コバルト、リン酸コバルト、二酢酸コバルト等のコバルト化合物；三塩化ロジウム、六塩化ロジウム三アンモニウム、六塩化ロジウム三カリウム、六塩化ロジウム三ナトリウム、三硝酸ロジウム等のロジウム化合物；三塩化イリジウム、三臭化イリジウム、四塩化イリジウム、四臭化イリジウム、イリジウム酸アンモニウム塩、ヘキサアンミンイリジウム三塩化物、ペンタアンミンクロロイリジウム二塩化物、六塩化イリジウム三アンモニウム、六塩化イリジウム三カリウム、六塩化イリジウム三ナトリウム、四塩化イリジウム二アンモニウム、六塩化イリジウム二アンモニウム、六塩化イリジウム二カリウム、六塩化イリジウム酸、及び六塩化イリジウム二ナトリウム等のイリジウム化合物が挙げられる。
【００３２】
上述の金属化合物のうち、好ましくは、テトラコサオキソヘプタモリブデン（ＶＩ）酸アンモニウム、テトラオキソレニウム（ＶＩＩ）酸アンモニウム、七酸化二レニウム、三塩化ルテニウム、三塩化ロジウム、三塩化イリジウム、四塩化イリジウム、六塩化イリジウム酸が使用される。
【００３３】
混合工程における混合方法に特に制限はない。ボールミルや乳鉢を用いて乾式で混合してもよいし、溶媒を加えて湿式で混合して懸濁液としてもよい。また、パラジウム化合物及び／又は金属化合物が溶液又は懸濁液の状態である場合は、そのまま混合して溶液又は懸濁液としてもよい。このようにして、パラジウム化合物と金属化合物とを含む混合物を調製することができる。
【００３４】
パラジウム化合物に対する金属化合物の配合比率は、それぞれを金属元素に換算して、モル基準で好ましくは１〜２００ｍｏｌ％であり、より好ましくは１０〜１００ｍｏｌ％であり、さらに好ましくは２０〜８０ｍｏｌ％である。このような配合比率とすることによって、製造コストの低減と反応活性とを高水準で両立することが可能な触媒を調製することができる。  
【００３５】
混合工程では、パラジウム化合物及び金属化合物以外に、触媒の担体となる成分を配合してもよい。使用される担体としては、多孔質の担体が好適に用いられるが、具体的には、例えば、シリカ、アルミナ、シリカ−アルミナ、セリア、マグネシア、カルシア、チタニア、シリカ−チタニア、ジルコニア、活性炭、ゼオライト、及びメソ孔体（メソポーラスアルミナ、メスポーラスシリカ、メスポーラスカーボン）等が挙げられる。これらのうち、低い製造コストと長い触媒寿命を両立させる観点から、好ましくはシリカ、アルミナ、又は活性炭が使用される。上述の担体は、一種を単独で又は二種以上を組み合わせて使用してもよい。
【００３６】
パラジウム化合物、金属化合物及び担体を混合する場合、その混合順序は特に制限されない。これらの三成分を同時に混合して、担体にパラジウム化合物と金属化合物とを同時含浸してもよく、担体に、パラジウム化合物及び金属化合物をこの順又はその逆の順で逐次含浸してもよい。パラジウム及び金属が担体に固定化された形態の触媒を用いれば、後述する反応工程において得られる反応生成物から、触媒を取り除くことが容易となり、目的生成物を分離することが容易となる。
【００３７】
担体を配合する場合、パラジウム化合物及び金属化合物の混合比率は、担体に対してパラジウムが０．１〜２０質量％、好ましくは０．５〜１０質量％であり、周期表第５族〜９族に属する金属の合計量は、０．０１〜２０質量％、好ましくは０．１〜１０質量％である。このような比率で混合することによって、反応工程における反応速度を一層大きくすることができる。
【００３８】
担体は、パラジウム化合物及び金属化合物と別に配合してもよいが、パラジウム化合物が担体に含浸された市販のパラジウム含浸物を用いてもよい。この場合、このパラジウム含浸物と周期表第５族〜９族に属する金属の少なくとも１種を構成元素として有する金属化合物とを混合すれば、担体に、パラジウム化合物と金属化合物とが逐次含侵されることとなる。また、金属化合物が担体に含浸された金属含浸物を用いてもよい。この場合、金属含浸物とパラジウム化合物とを混合すれば、担体に、金属化合物とパラジウム化合物とが逐次含侵されることとなる。このようにして、担体にパラジウム化合物及び金属化合物を固定化することができる。
【００３９】
担体に、パラジウム化合物と金属化合物とが固定化された触媒原料（以下、「触媒前駆体」と称することもある）の調製法は、特に制限されず、含浸、沈殿、吸水等、調製における一般的な方法を適宜選択して採用することができる。調製法の例としては、パラジウム化合物を含む溶液又は分散液に担体粉末に加え、共沈法による同時担持法で調製する方法が挙げられる。
【００４０】
上記触媒前駆体は焼成してもよいし、そのまま又は乾燥して次工程（還元工程）で還元処理を行ってもよい。焼成する場合の焼成雰囲気は、酸素を含んだガス（例えば、空気）であってもよく、窒素などの不活性ガスであってもよい。焼成温度は、パラジウム化合物の分解温度や焼成雰囲気などを考慮して適宜選択でき、焼成時間も０．５時間〜２４時間の間で適宜選択できる。このようにして、混合工程では、パラジウム化合物と金属化合物とを含み、任意成分として担体を含む混合物が得られる。
【００４１】
還元工程は、混合工程で調製された混合物を還元処理して、パラジウム及び周期表第５族〜９族に属する金属を有する触媒を得る工程である。
【００４２】
この工程では、パラジウム化合物と金属化合物とを含み、任意成分として担体を含む混合物を還元処理して触媒を調製する。還元処理の方法としては、混合物と還元剤とを接触させる方法が挙げられる。還元剤としては、酸化状態にあるパラジウムを還元する能力を有する化合物であればいずれも使用できる。
【００４３】
このような還元剤としては、例えば、エタノール、１−プロピルアルコール、２−プロピルアルコール、エチレングリコール、プロピレングリコール等のアルコール類；ホルムアルデヒド等のアルデヒド類；ギ酸、アスコルビン酸等の酸類；ヒドラジン；水素；エチレン、プロピレン、１−ブテン、２−ブテン、イソブチレン等のオレフィン類が使用される。還元処理は、気相及び液相のどちらで行ってもよい。還元剤として水素を用いる場合、還元反応をより円滑に進行させる観点から、温度は、好ましくは４０〜８００℃、より好ましくは５０〜５００℃であり、水素分圧は、好ましくは常圧〜１２ＭＰａであり、より好ましくは常圧〜８ＭＰａである。また還元した触媒を空気中に取り出す場合は、室温下でＨｅ又は窒素で希釈した２モル％酸素でＰａｓｓｉｖａｔｉｏｎ（不動態化処理）を行って取り出す。
【００４４】
混合物が、先の方法で得られた触媒前駆体を含有する場合は、混合物を還元処理することによって、触媒を得ることができる。混合工程と還元工程は連続して行ってもよく、混合しながら還元処理する方法を採用することによって、混合工程と還元工程とを同時に行ってもよい。還元工程で得られる触媒は、パラジウム、及び周期表第５族〜９族に属する金属単体を有していてもよく、これらの一方又は双方を含む合金或いは化合物を有していてもよい。
【００４５】
触媒において、パラジウムに対する周期表第５族〜９族に属する金属のモル比率（金属元素換算）は、好ましくは１〜２００ｍｏｌ％であり、より好ましくは１０〜１００ｍｏｌ％であり、さらに好ましくは２０〜８０ｍｏｌ％である。このようなモル比率とすることによって、触媒の製造コストの低減と反応活性とを高水準で両立することができる。
【００４６】
触媒が担体に担持された形態である場合、パラジウムの担持量は、担体に対して、好ましくは０．１〜２０質量％であり、より好ましくは０．５〜１０質量％である。このような範囲でパラジウムを含有することによって、触媒の製造コストの低減と反応活性とを一層高水準で両立することができる。また、周期表第５族〜９族に属する金属の合計担持量は、担体に対して、好ましくは０．１〜２０質量％、より好ましくは０．５〜１０質量％である。このような範囲で周期表第５族〜９族に属する金属を含有することによって、触媒の製造コストの低減と反応活性とを一層高水準で両立することができる。
【００４７】
以上の混合工程及び還元工程によって得られる触媒は、水素化作用を有しており、還元作用を有することから還元触媒又は水素化触媒ということもできる。この触媒を用いれば、フラン化合物の内部オレフィンとともに、そのフラン環に結合したホルミル基を還元して、テトラヒドロフラン化合物を高選択率且つ高収率で製造することができる。
【００４８】
反応工程では、還元工程で調製した触媒の存在下、フラン化合物と水素とを接触させて、テトラヒドロフラン化合物を得る工程である。本実施形態におけるフラン化合物は、下記一般式（１）で表される化合物であり、ホルミル基又はヒドロキシメチル基を有する。
【００４９】
【化４】
2014047149.tif 000005
【００５０】
一般式（１）中、Ｒはホルミル基又はヒドロキシメチル基を示し、Ｒ１ａは、水素原子、炭素原子数１〜５のアルキル基、ホルミル基又はヒドロキシメチル基を示し、Ｒ２及びＲ３は、それぞれ独立に水素原子又は炭素原子数１〜５のアルキル基を示す。Ｒ１ａは、具体的には、水素原子；メチル基、エチル基、プロピル基、ブチル基、ペンチル基、ホルミル基又はヒドロキシメチル基である。なお、これらの基は、各種異性体を含む。隣接する炭素に結合しているＲ１ａ及びＲ２並びにＲ２及びＲ３は、それぞれ互いに結合して環（例えば、シクロヘキサン環等）を形成していてもよい。
【００５１】
Ｒ１ａは、反応を一層円滑に促進させる観点から、好ましくは、水素原子、炭素原子数１〜３のアルキル基、ホルミル基又はヒドロキシメチル基であり、より好ましくは水素原子、メチル基、ホルミル基又はヒドロキシメチル基である。同様の観点から、Ｒ２及びＲ３は、それぞれ独立に、好ましくは水素原子又は炭素原子数１〜３のアルキル基であり、より好ましくは水素原子又はメチル基である。
【００５２】
一般式（１）で示されるフラン化合物としては、例えば、フルフラール（２−ホルミルフラン）、５−メチルフルフラール、５−エチルフルフラール、５−プロピルフルフラール、５−ブチルフルフラール、５−ペンチルフルフラール、５−ヒドロキシメチルフルフラール、５−ホルミルフルフラール等が挙げられる。これらのうち、好ましくはフルフラール、５−メチルフルフラール、５−ヒドロキシメチルフルフラール、５−ホルミルフルフラールが使用される。
【００５３】
反応工程において使用する触媒の使用量は、パラジウム原子換算で、フラン化合物１モルに対して、好ましくは０．０００１〜０．１モル、より好ましくは０．０００５〜０．０８モルである。この範囲とすることで、反応速度を十分に大きくしつつ、一層高い収率及び選択率でテトラヒドロフラン化合物を得ることができる。なお、触媒は、別々に調製された異なる成分を含有する複数種の触媒を組み合わせて使用してもよい。
【００５４】
反応工程において使用される水素は、水素を発生する化合物を用いて供給することができる。そのような化合物としては、水素ガス、アンモニアガス等の還元性ガス；水；メタノール、エタノール、イソプロピルアルコール等のアルコール類；ギ酸、酢酸、クロロギ酸等の有機酸類；塩酸、硫酸等の無機酸類が挙げられる。これらのうち、反応速度を一層大きくする観点から、好ましくは還元性ガス又は水素ガス、より好ましくは水素ガスが使用される。なお、上述の還元性ガスは、窒素、ヘリウム、又はアルゴン等の不活性ガスで希釈されていてもよい。
【００５５】
水素の量は、フラン化合物１モルに対して、水素原子に換算して、好ましくは５〜２００モル、より好ましくは１０〜１６０モルである。この使用量とすることで、十分な反応速度を得ながら、不完全な還元体で止めることなく、一層高い収率及び選択率でテトラヒドロフラン化合物を得ることができる。
【００５６】
本実施形態におけるテトラヒドロフラン化合物は、下記一般式（２）で表される化合物であり、ヒドロキシメチル基を有する。
【００５７】
【化５】
2014047149.tif 000006
【００５８】
一般式（２）中、Ｒ１ｂは水素原子、炭素原子数１〜５のアルキル基又はヒドロキシメチル基を示し、Ｒ２及びＲ３は、それぞれ独立に水素原子又は炭素原子数１〜５のアルキル基を示す。Ｒ１ｂは、具体的には、水素原子；メチル基、エチル基、プロピル基、ブチル基、ペンチル基、又はヒドロキシメチル基である。なお、これらの基は、各種異性体を含む。隣接する炭素に結合しているＲ１ｂ及びＲ２並びにＲ２及びＲ３は、それぞれ互いに結合して環（例えば、シクロヘキサン環等）を形成していてもよい。
【００５９】
本実施形態の反応工程では、溶媒を使用してもよいし使用しなくてもよい。溶媒としては、例えば、水；エタノール、１−プロパノール、２−プロパノール、ｎ−ブタノール、ｔ−ブタノール、エチレングリコール等のアルコール類；ヘプタン、ヘキサン、シクロヘキサン、トルエン等の炭化水素類；Ｎ，Ｎ−ジメチルホルムアミド、Ｎ，Ｎ−ジメチルアセトアミド、Ｎ−メチル−２−ピロリドン等のアミド類；ジエチルエーテル、ジイソプロピルエーテル、テトラヒドロフラン、ジエチレングリコールジメチルエーテル、ジエチレングリコールジエチルエーテル等のエーテル類；塩化メチレン、ジクロロエタン等のハロゲン化脂肪族炭化水素類等を使用することができる。これらのうち、水が好ましい。上述の溶媒は、一種を単独で又は二種以上を組み合わせて使用してもよい。
【００６０】
溶媒の使用量は、フラン化合物１ｇに対して好ましくは５０ｇ以下、より好ましくは２５ｇ以下とする。これによって、攪拌性が向上する。なお、溶媒には反応を阻害しない塩が含まれていてもよい。
【００６１】
反応工程は、触媒の形態に応じて、回分式（バッチ式）又は連続式のどちらの方法でも行うことができる。また、触媒の性質により均一系又は不均一系（懸濁反応）のどちらの反応系でも実施することができる。触媒が担体と該担体に担持されたパラジウム及び周期表第５族〜９族に属する金属の少なくとも１種を有する固体触媒である場合、固定床を用いて連続的に反応を行うこともできる。
【００６２】
反応工程では、例えば、フラン化合物、触媒及び必要に応じて溶媒を混合し、水素の存在下にて、攪拌しながら反応を進行させる。その際の反応温度は、好ましくは０〜２００℃、より好ましくは０〜１００℃、さらに好ましくは０〜５０℃、特に好ましくは０以上且つ１０℃未満である。その際の反応圧力は、水素分圧として、好ましくは常圧〜２０ＭＰａ、より好ましくは０．２〜１５ＭＰａである。反応温度及び反応圧力を上述の範囲とすることで、副生成物の生成が十分に抑制され、反応速度を一層大きくすることができる。これによって、テトラヒドロフランの収率と選択率とを一層高くすることができる。還元工程と反応工程は連続して行ってもよいし、還元工程で得られた触媒を一旦単離した後に、反応工程を行ってもよい。
【００６３】
以上の工程によって、目的とするテトラヒドロフラン化合物を得ることができる。このテトラヒドロフラン化合物は、反応終了後に、得られた反応液から、例えば、濾過、濃縮、抽出、蒸留、昇華、再結晶、カラムクロマトグラフィー等の一般的な操作によって単離・精製することができる。
【００６４】
本実施形態のテトラヒドロフラン化合物の製造方法は、反応工程において、パラジウム化合物と、構成元素として周期表第５族〜９族に属する金属の少なくとも１種を有する金属化合物と、を含む混合物を還元処理して得られる、パラジウムと上記金属とを有する水素化触媒を用いている。この水素化触媒は、一般式（２）で表されるテトラヒドロフラン化合物の合成に適した水素化触媒である。このような水素化触媒は、上述の混合工程と還元工程とによって製造することができる。なお、混合工程と還元工程はこの順番で別々に行ってよく、混合しながら還元を同時進行する方法で行ってもよい。
【００６５】
（第２実施形態）
本実施形態のテトラヒドロフラン化合物の製造方法は、パラジウム化合物を還元処理してパラジウムを有する触媒を得る還元工程と、触媒の存在下、上記一般式（１）のフラン化合物と水素とを１０℃未満の温度範囲で接触させて、上記一般式（２）のテトラヒドロフラン化合物を得る反応工程と、を有する。
【００６６】
還元工程は、パラジウム化合物を還元処理して、パラジウムを有する触媒を得る工程である。この還元工程は、構成元素として周期表第５族〜９族に属する金属の少なくとも一種を有する金属化合物を用いないこと以外は、第１実施形態と同様にして行うことができる。パラジウム化合物としては、第１実施形態と同様のものが用いられる。すなわち、例えば、塩化パラジウム、臭化パラジウム、ヨウ化パラジウム等のハロゲン化パラジウム；酢酸パラジウム、硝酸パラジウム、硫酸パラジウム等のパラジウム酸塩；酸化パラジウム等が挙げられる。これらのパラジウム化合物の一種を単独で又は二種以上を組み合わせて用いてもよい。これらのパラジウム化合物のうち、パラジウムを効率よく担体に固定化させる観点、及び製造コスト低減の観点から、好ましくはハロゲン化パラジウム、より好ましくは塩化パラジウムを用いる。パラジウム化合物は、水和物又は水溶液に溶解させた状態で用いてもよい。また、第１実施形態と同様に、担体とパラジウム化合物とを混合したうえで還元工程を行ってもよいし、担体にパラジウム化合物が固定化された触媒前駆体を還元処理してもよい。
【００６７】
パラジウム化合物は、反応工程で得られるテトラヒドロフラン化合物を含む反応液からの濾別を容易にするために、担体に担持されていることが好ましい。担体としては、多孔質の担体が好ましく、例えば、シリカ、アルミナ、シリカ−アルミナ、セリア、マグネシア、カルシア、チタニア、シリカ−チタニア、ジルコニア及び活性炭（炭素）、ゼオライト、メソ孔体（メソポーラスアルミナ、メスポーラスシリカ、メスポーラスカーボン）等が挙げられる。これらのうち、より好ましくはシリカ、アルミナ、活性炭（炭素）が使用される。なお、これらの担体は、一種を単独で又は二種以上を組み合わせて使用してもよい。既にパラジウム化合物が担持された市販品をそのまま又は適当な処理をして使用してもよく、別途調製して使用してもよい。
【００６８】
担体にパラジウム化合物を担持する方法に特に制約はなく、含浸、沈殿、吸水等、一般的な方法を適宜選択して採用することができる。この調製方法の例としては、パラジウム化合物を含む溶液を担体粉末に加え、共沈法による同時担持法で調製する方法が挙げられる。焼成雰囲気は、通常は酸素を含んだガス（例えば、空気）である。また、窒素などの不活性ガスを用いてもよい。焼成温度は、用いるパラジウム化合物の分解温度や焼成雰囲気などを考慮して適宜選択できる。焼成時間は、０．５時間〜２４時間の間で適宜選択できる。
【００６９】
上述のパラジウム化合物、又は担体にパラジウム化合物が担持された触媒前駆体を、上記第１実施形態の還元工程と同様の方法で還元処理することによって、触媒を得ることができる。触媒におけるパラジウムの含量（担持量）は、反応工程における反応速度を十分に大きくする観点から、担体に対してパラジウムが好ましくは０．１〜２０質量％、より好ましくは０．５〜１０質量％である。なお、このような触媒として市販品を用いてもよい。
【００７０】
上述の還元工程によって得られる触媒は、水素化作用を有しており、還元作用を有することから還元触媒又は水素化触媒ということもできる。この触媒を用いれば、１０℃未満の低温領域、好ましくは５℃未満の低温領域で、フラン化合物の内部オレフィンとともに、そのフラン環に結合したホルミル基を還元して、テトラヒドロフラン化合物を高選択率且つ高収率で製造することができる。
【００７１】
反応工程は、周期表第５族〜９族に属する金属を有しない上述の触媒（還元触媒）を用いること以外は、第１実施形態と同様にして行うことができる。ここでは、重複する説明を省略する。反応工程において使用する触媒の使用量は、パラジウム原子に換算して、フラン化合物１モルに対して、好ましくは０．０００１〜０．１モル、より好ましくは０．０００５〜０．０８モルである。この使用量の範囲とすることで、反応速度を十分に大きくしつつ、一層高い収率及び選択率でテトラヒドロフラン化合物を得ることができる。なお、触媒は、別々に調製された異なる成分を含有する複数種の触媒を組み合わせて使用してもよい。
【００７２】
触媒の存在下、フラン化合物と水素とを接触させるときの温度範囲は、工業規模での生産設備を簡略化しつつ十分な反応速度を得る観点から、好ましくは−５〜８℃であり、好ましくは０〜５℃であり、より好ましくは０〜３℃である。その他の条件は、第１実施形態と同様とすることができる。
【００７３】
本実施形態のテトラヒドロフラン化合物の製造方法は、反応工程において、パラジウム化合物を還元処理して得られる、パラジウムを有する水素化触媒を用いている。この水素化触媒は、一般式（２）で表されるテトラヒドロフラン化合物の合成に適した水素化触媒である。このような水素化触媒は、上述の還元工程によって製造することができる。なお、還元工程と反応工程はこの順番で別々に行ってよく、還元しながら反応を同時進行させる方法で行ってもよい。
【００７４】
以上、本発明の好適な実施形態を説明したが、本発明は上述の実施形態に限定されるものではない。
【実施例】
【００７５】
次に、実施例を挙げて本発明をより具体的に説明する。ただし、本発明はこれらの実施例に何ら限定されるものではない。
【００７６】
（実施例１）
［触媒の製造］
二塩化パラジウム３３．３ｍｇ（０．１８８ｍｍｏｌ）を１Ｎの塩酸０．７ｇに溶解して第１の水溶液を調製した。この第１の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次にテトラコサオキソヘプタモリブデン（ＶＩ）酸アンモニウム４水和物１６．６ｍｇ（モリブデン換算で０．０９４０ｍｍｏｌ）を水０．７ｇに溶解させて、第２の水溶液を調製した。第１の水溶液を含浸後、乾燥させたシリカに、第２の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とモリブデン化合物を還元した。これによって、パラジウム及びモリブデンがシリカに対してそれぞれ２質量％及び０．９質量％担持された固体の触媒（以下、「Ｐｄ−Ｍｏ／ＳｉＯ２触媒（１）」と称することもある）１．１０ｇを得た。なお、触媒の担持量は、仕込み量に基づく計算値である。
【００７７】
［２−ヒドロキシメチルテトラヒドロフランの合成］
上述の手順で得られたＰｄ−Ｍｏ／ＳｉＯ２触媒（１）１００ｍｇと、０．５Ｍのフルフラール水溶液１０ｍｌとを、ガラス製内筒管を備えた内容積５０ｍｌのオートクレーブに入れた。そして、オートクレーブ内を水素で加圧して、８ＭＰａの水素雰囲気下、２℃で４時間攪拌した。これによって下記反応式（３）に示す還元反応を行った。反応終了後、得られた反応液を、メンブランフィルター（０．４５μｍ）を備えた注射器で濾過して濾液を得た。この濾液をガスクロマトグラフィー（株式会社島津製作所製、装置名：ＧＣ−２０１４）、以下の実施例においても同様）で分析したところ、フルフラールの転化率は９９．６％であり、２−ヒドロキシメチルテトラヒドロフランの収率は９３．６％であった。
【００７８】
【化６】
2014047149.tif 000007
【００７９】
（実施例２）
［２−ヒドロキシメチルテトラヒドロフランの合成］
活性炭に対してパラジウムが５質量％担持された市販の触媒（５質量％Ｐｄ／活性炭、和光純薬工業株式会社製）４０．０ｍｇと０．５Ｍのフルフラール水溶液１０．０ｍｌを、ガラス製内筒管を備えた内容積５０ｍｌのオートクレーブに導入した。そして、オートクレーブ内を水素で加圧して、８ＭＰａの水素雰囲気下、２℃で２時間攪拌した。反応終了後、得られた反応液を、メンブランフィルター（０．４５μｍ）を備えた注射器で濾過し、濾液を得た。この濾液をガスクロマトグラフィーで分析したところ、フルフラールの転化率は９９．６％であり、２−ヒドロキシメチルテトラヒドロフランの収率は９１．９％であった。
【００８０】
（実施例３）
［２−ヒドロキシメチルテトラヒドロフランの合成］
反応時間を２時間から４時間に変えたこと以外は、全て実施例２と同様にして反応及び分析を行った。その結果、フルフラールの転化率は９９．６％であり、２−ヒドロキシメチルテトラヒドロフランの収率は９７．１％であった。
【００８１】
（実施例４）
［還元触媒の製造］
活性炭に対してパラジウムが５質量％担持された市販の触媒（５質量％Ｐｄ／活性炭、和光純薬工業株式会社製）１．００ｇにテトラコサオキソヘプタモリブデン（ＶＩ）酸アンモニウム４水和物４１．３ｍｇ（モリブデンが０．２３ｍｍｏｌ）を水０．７ｇに溶解させた水溶液を含侵させ、窒素雰囲気下、３００℃で３時間乾燥した。このようにして、パラジウム及びモリブデンが、活性炭に対してそれぞれ５質量％及びモリブデンが２．２質量％担持された固体の触媒（以下、「Ｐｄ−Ｍｏ／Ｃ触媒」と称することもある）１．０５ｇを得た。
【００８２】
（２−ヒドロキシメチルテトラヒドロフランの合成）
上記の手順で得られた「Ｐｄ−Ｍｏ／Ｃ触媒」４０．０ｍｇと０．５Ｍのフルフラール水溶液１０．０ｍｌを、ガラス製内筒管を備えた内容積５０ｍｌのオートクレーブに入れた。そして、オートクレーブ内を水素で加圧して、８ＭＰａの水素雰囲気下、２℃で２時間攪拌した。反応終了後、得られた反応液を、メンブランフィルター（０．４５μｍ）を備えた注射器で濾過して濾液を得た。この濾過をガスクロマトグラフィーで分析したところ、フルフラールの転化率は９９．６％であり、２−ヒドロキシメチルテトラヒドロフランの収率は９０．４％であった。
【００８３】
実施例１〜４で用いた触媒の種類、原料の混合比、金属の担持量及び反応条件を表１に纏めて示す。また、実施例１〜４の合成反応に関わるデータを表２に纏めて示す。なお、表２中、THFAは２−ヒドロキシメチルテトラヒドロフランを、FOLはフルフラールアルコールを、THFALはテトラヒドロフルフラールを示す。Othersは、THFA,FOL,THFAL以外の成分の総計を示す。また、転化率は、投入した原料（フルフラール）に対して消費された原料のモル比率である。選択率は、反応生成物全体に対する各生成物のモル比率である。収率は、投入した原料に対する生成した目的生成物（２−ヒドロキシメチルテトラヒドロフラン）のモル比率である。
【００８４】
【表１】
2014047149.tif 000008
【００８５】
【表２】
2014047149.tif 000009
【００８６】
（実施例５）
［２，５−ジヒドロキシメチルテトラヒドロフランの合成］
実施例１で得られた「Ｐｄ−Ｍｏ／ＳｉＯ２触媒（１）」１００ｍｇと、０．５Ｍの５−ヒドロキシメチルフルフラール水溶液１０ｍｌを、ガラス製内筒管を備えた内容積５０ｍｌのオートクレーブに入れた。そして、オートクレーブ内を水素で加圧して、８ＭＰａの水素雰囲気下、２℃で６時間攪拌した。これによって、下記反応式（４）に示す還元反応を行った。還元反応終了後、得られた反応液を、メンブランフィルター（０．４５μｍ）を備えた注射器で濾過して濾液を得た。この濾液をガスクロマトグラフィーで分析したところ、５−ヒドロキシメチルフルフラールの転化率は９９．７％であり、２，５−ジヒドロキシメチルテトラヒドロフランの収率は９３．５％であった。
【００８７】
【化７】
2014047149.tif 000010
【００８８】
（実施例６）
［還元触媒の製造］
実施例１と同様にして第１の水溶液を調製した。この第１の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。その後、空気雰囲気下、５００℃で３時間焼成して紛体を得た。得られた粉体を水素気流下、１００℃で０．５時間加熱してパラジウム化合物を還元した。これによって、パラジウムがシリカに対して２質量％担持された固体の触媒（以下、「Ｐｄ／ＳｉＯ２触媒」と称することもある）１．１０ｇを得た。
【００８９】
［２，５−ジヒドロキシメチルテトラヒドロフランの合成］
実施例５で用いた「Ｐｄ−Ｍｏ／ＳｉＯ２触媒（１）」に代えて、実施例６で得られたＰｄ／ＳｉＯ２触媒を用いるとともに反応時間を６時間から４時間に変えたこと以外は、実施例５と同様にして反応を行った。その結果、５−ヒドロキシメチルフルフラールの転化率は１００％であり、２，５−ジヒドロキシメチルテトラヒドロフランの収率は９０．７％であった。
【００９０】
（実施例７）
［２，５−ジヒドロキシメチルテトラヒドロフランの合成］
活性炭に対してパラジウムが５質量％担持された市販の触媒（５質量％Ｐｄ／活性炭、和光純薬工業株式会社製）４０．０ｍｇと０．５Ｍの５−ヒドロキシメチルフルフラール水溶液１０ｍｌを、ガラス製内筒管を備えた内容積５０ｍｌのオートクレーブに入れた。そして、オートクレーブ内を水素で加圧して、８ＭＰａの水素雰囲気下、２℃で４時間攪拌した。得られた反応液を、メンブランフィルター（０．４５μｍ）を備えた注射器で濾過して濾液を得た。この濾液をガスクロマトグラフィーで分析したところ、５−ヒドロキシメチルフルフラールの転化率は９９．８％であり、２，５−ジヒドロキシメチルテトラヒドロフランの収率は９４．８％であった。
【００９１】
（実施例８）
［触媒の製造］
二塩化パラジウム２０．０ｍｇ（０．１１３ｍｍｏｌ）を１Ｎの塩酸０．７ｇに溶解して第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次に、三塩化ロジウム三水和物２６．１ｍｇ（０．０９９１ｍｍｏｌ）を水０．７ｇに溶解させて、第４の水溶液を調製した。第３の水溶液を含浸後、乾燥させたシリカに、第４の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とロジウム化合物を還元した。これによって、パラジウム及びロジウムがシリカに対してそれぞれ１．２質量％及び１．０質量％担持された固体の触媒（以下、「Ｐｄ−Ｒｈ／ＳｉＯ２触媒」と称することもある）１．０７ｇを得た。なお、触媒の担持量は、仕込み量に基づく計算値である。
【００９２】
［２，５−ジヒドロキシメチルテトラヒドロフランの合成］
実施例６で用いたＰｄ／ＳｉＯ２触媒に代え、実施例８で得られたＰｄ−Ｒｈ／ＳｉＯ２触媒を用い、反応温度を２℃から４０℃へ、反応時間を４時間から１時間に変えたこと以外は、実施例６と同様にして反応を行った。その結果、５−ヒドロキシメチルフルフラールの転化率は９９．４％であり、２，５−ジヒドロキシメチルテトラヒドロフランの収率は６２．６％であった。
【００９３】
（実施例９）
［触媒の製造］
実施例８と同様にして第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次に、三塩化ルテニウムｎ水和物（ルテニウム含量：４１．５質量％）２４．１ｍｇ（ルテニウム含量：０．０９９１ｍｍｏｌ）を水０．７ｇに溶解させて、第５の水溶液を調製した。第３の水溶液を含浸後、乾燥させたシリカに、第５の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とルテニウム化合物を還元した。これによって、パラジウム及びルテニウムがシリカに対してそれぞれ１．２質量％及び１．０質量％担持された固体の触媒（以下、「Ｐｄ−Ｒｕ／ＳｉＯ２触媒」と称することもある）１．０７ｇを得た。なお、触媒の担持量は、仕込み量に基づく計算値である。
【００９４】
［２，５−ジヒドロキシメチルテトラヒドロフランの合成］
実施例８で用いたＰｄ−Ｒｈ／ＳｉＯ２触媒に代えて、実施例９で得られたＰｄ−Ｒｕ／ＳｉＯ２触媒を用いたこと以外は、実施例８と同様にして反応を行った。その結果、５−ヒドロキシメチルフルフラールの転化率は９９．９％であり、２，５−ジヒドロキシメチルテトラヒドロフランの収率は６５．６％であった。
【００９５】
（実施例１０）
［触媒の製造］
実施例８と同様にして第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次に、イリジウム酸クロライドｎ水和物（イリジウム含量：３７．０質量％）５１．５ｍｇ（イリジウム含量：０．０９９１ｍｍｏｌ）を水０．７ｇに溶解させて、第６の水溶液を調製した。第３の水溶液を含浸後、乾燥させたシリカに、第６の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とイリジウム化合物を還元した。これによって、パラジウム及びイリジウムがシリカに対してそれぞれ１．２質量％及び１．９質量％担持された固体の触媒（以下、「Ｐｄ−Ｉｒ／ＳｉＯ２触媒」と称することもある）１．０８ｇを得た。なお、触媒の担持量は、仕込み量に基づく計算値である。
【００９６】
［２，５−ジヒドロキシメチルテトラヒドロフランの合成］
実施例８で用いたＰｄ−Ｒｈ／ＳｉＯ２触媒に代えて、実施例１０で得られたＰｄ−Ｉｒ／ＳｉＯ２触媒を用いたこと以外は、実施例８と同様にして反応を行った。その結果、５−ヒドロキシメチルフルフラールの転化率は１００％であり、２，５−ジヒドロキシメチルテトラヒドロフランの収率は６５．７％であった。
【００９７】
（実施例１１）
［触媒の製造］
実施例８と同様にして第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次に、ヘンテトラコンタオキソ十二タングステン（ＶＩ）酸アンモニウム５水和物２５．９ｍｇ（タングステン含量：０．０９９１ｍｍｏｌ）を水０．７ｇに溶解させて、第７の水溶液を調製した。第３の水溶液を含浸後、乾燥させたシリカに、第７の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とタングステン化合物を還元した。これによって、パラジウム及びタングシテンがシリカに対してそれぞれ１．２質量％及び１．８質量％担持された固体の触媒（以下、「Ｐｄ−Ｗ／ＳｉＯ２触媒」と称することもある）１．０７ｇを得た。なお、触媒の担持量は、仕込み量に基づく計算値である。
【００９８】
［２，５−ジヒドロキシメチルテトラヒドロフランの合成］
実施例８で用いたＰｄ−Ｒｈ／ＳｉＯ２触媒に代えて、実施例１１で得られたＰｄ−Ｗ／ＳｉＯ２触媒を用いたこと以外は、実施例８と同様にして反応を行った。その結果、５−ヒドロキシメチルフルフラールの転化率は９８．２％であり、２，５−ジヒドロキシメチルテトラヒドロフランの収率は４８．６％であった。
【００９９】
（実施例１２）
［触媒の製造］
実施例８と同様にして第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次に、テトラオキソレニウム（ＶＩＩ）酸アンモニウム２６．６ｍｇ（レニウム含量：０．０９９１ｍｍｏｌ）を水０．７ｇに溶解させて、第８の水溶液を調製した。第３の水溶液を含浸後、乾燥させたシリカに、第８の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とレニウム化合物を還元した。これによって、パラジウム及びレニウムがシリカに対してそれぞれ１．２質量％及び１．８質量％担持された固体の触媒（以下、「Ｐｄ−Ｒｅ／ＳｉＯ２触媒」と称することもある）１．０８ｇを得た。なお、触媒の担持量は、仕込み量に基づく計算値である。
【０１００】
［２，５−ジヒドロキシメチルテトラヒドロフランの合成］
実施例８で用いたＰｄ−Ｒｈ／ＳｉＯ２触媒に代えて、実施例１２で得られたＰｄ−Ｒｅ／ＳｉＯ２触媒を用いたこと以外は、実施例８と同様にして反応を行った。その結果、５−ヒドロキシメチルフルフラールの転化率は９９．４％であり、２，５−ジヒドロキシメチルテトラヒドロフランの収率は５３．８％であった。
【０１０１】
（実施例１３）
［触媒の製造］
実施例８と同様にして第３の水溶液を調製した。この第３の水溶液をシリカ（ＳｉＯ２；富士シリシア化学株式会社製、商品名：ＣＡＲｉＡＣＴ  Ｇ−６）１．００ｇに含侵させ、空気雰囲気下、１１０℃で７時間乾燥した。次にテトラコサオキソヘプタモリブデン（ＶＩ）酸アンモニウム４水和物１７．５ｍｇ（モリブデン含量：０．０９９７ｍｍｏｌ）を水０．７ｇに溶解させて、第９の水溶液を調製した。第３の水溶液を含浸後、乾燥させたシリカに、第９の水溶液を含侵させ、空気雰囲気下、１１０℃で７時間乾燥させた。その後、空気雰囲気下、５００℃で３時間焼成して紛体を得た。得られた粉体を水素気流下、５００℃で０．５時間加熱してパラジウム化合物とモリブデン化合物を還元した。これによって、パラジウム及びモリブデンがシリカに対してそれぞれ１．２質量％及び１．０質量％担持された固体の触媒（以下、「Ｐｄ−Ｍｏ／ＳｉＯ２触媒（２）」と称することもある）１．０８ｇを得た。なお、触媒の担持量は、仕込み量に基づく計算値である。
【０１０２】
［２，５−ジヒドロキシメチルテトラヒドロフランの合成］
実施例８で用いたＰｄ−Ｒｈ／ＳｉＯ２触媒に代えて、実施例１３で得られた「Ｐｄ−Ｍｏ／ＳｉＯ２触媒（２）」を用いたこと以外は、実施例８と同様にして反応を行った。その結果、５−ヒドロキシメチルフルフラールの転化率は９８．０％であり、２，５−ジヒドロキシメチルテトラヒドロフランの収率は３４．７％であった。
【０１０３】
実施例５〜１３で用いた触媒の種類、原料の混合比及び金属の担持量を表３に纏めて示す。また、実施例５〜１３の合成反応に関わるデータを表４に纏めて示す。なお、表３中、HMFは５−ヒドロキシメチルフルフラールを、BHTFは２，５−ジヒドロキシメチルテトラヒドロフランを、BHFは２，５−ジヒドロキシメチルフランを、HTFは５−ヒドロキシメチルテトラヒドロ−２−フルアルデヒドを示す。Othersは、BHTF，BHF，HTF以外の成分の総計を示す。Mは第二金属を示す。また、転化率は、投入した原料（フルフラール）に対して消費された原料のモル比率である。選択率は、反応生成物全体に対する各生成物のモル比率である。収率は、投入した原料に対する生成した目的生成物（２，５−ジヒドロキシメチルテトラヒドロフラン）のモル比率である。
【０１０４】
【表３】
2014047149.tif 000011
【０１０５】
【表４】
2014047149.tif 000012
【０１０６】
上述の各実施例では、触媒の存在下でフラン化合物を水素還元することによって、テトラヒドロフラン化合物を、低温下、高い反応速度で、高収率且つ高選択的に製造できることが確認された。
【産業上の利用可能性】
【０１０７】
本発明によれば、触媒を用いて、フラン化合物を水素還元することによって、該フラン化合物に対応するテトラヒドロフラン化合物を製造することができる。テトラヒドロフラン化合物は、例えば、ポリエステル、ポリカーボネート、ポリウレタン等のポリマー原料、樹脂添加剤、医農薬中間体原料、各種溶剤等として有用である。